(57)【特許請求の範囲】
【請求項１】
（Ａ）水性媒体、（Ｂ）着色剤、並びに（Ｃ）式(II):
Ｒ4 −〔Ｏ−（Ｒ2 −Ｏ）n −Ｒ5 〕w  (II)
（式中、Ｒ2 は炭素数２〜10の２価の炭化水素基、Ｒ4 はヘテロ原子を含んでいてもよい炭素数１〜20のｗ価の炭化水素基、Ｒ5 の少なくとも１つはヘテロ原子を含んでいてもよい炭素数１〜８の１価の炭化水素基を示し、残りのＲ5 は水素原子を示す。ｎは１〜40の数、ｗは３〜10の数を示す）で表される少なくとも１種のポリアルキレンオキシド誘導体を含有してなり、前記ポリアルキレンオキシド誘導体の含有量が0.01〜50重量％である水性インク組成物。
【請求項２】
着色剤が、水に可溶な染料、自己分散性顔料、界面活性剤及び／又は水に可溶なポリマーで顔料を水性媒体に分散させた分散体に含有されている顔料、又は水に不溶なポリマーに染料若しくは顔料を含有させたポリマー微粒子である請求項１記載の水性インク組成物。
【請求項３】
ポリマー微粒子に使用されている水に不溶なポリマーが、
（ａ）塩生成基含有モノマーと、
（ｂ）式(III):
ＣＨ2 ＝Ｃ（Ｒ6 ）ＣＯＯ（Ｒ7 Ｏ）p Ｒ8             (III)
（式中、Ｒ6 は水素原子又は炭素数１〜５の低級アルキル基、Ｒ7 はヘテロ原子を有していてもよい炭素数１〜30の２価の炭化水素基、Ｒ8 は水素原子又はヘテロ原子を有していてもよい炭素数１〜30の１価の炭化水素基、ｐは１〜60の数を示す）
で表されるモノマーと、
（ｃ）マクロマーと、
（ｄ）前記（ａ）〜（ｃ）成分と共重合可能なモノマー
とを共重合させてなるビニルポリマーである請求項２記載の水性インク組成物。
【請求項４】
（ｃ）マクロマーが、式(IV):
Ｘ（Ｙ）q Ｓｉ（Ｒ9 ）3-r （Ｚ）r                     (IV)
（式中、Ｘは重合可能な不飽和基、Ｙは２価の結合基、Ｚは数平均分子量が500 以上の１価のシロキサンポリマーの残基、Ｒ9 は水素原子、低級アルキル基、アリール基又はアルコキシ基、ｑは０又は１、ｒは１〜３の整数を示す）
で表されるシリコーンマクロマー及び／又は片末端に重合性官能基を有するスチレン系マクロマーである請求項３記載の水性インク組成物。
【請求項５】
ポリアルキレンオキシド誘導体の表面張力が50〜70mN/mである請求項１〜４いずれか記載の水性インク組成物。
【発明の詳細な説明】
【０００１】
【発明の属する技術分野】
本発明は、水性インク組成物に関する。更に詳しくは、インクジェット記録用水性インク組成物として好適に使用しうる水性インク組成物に関する。
【０００２】
【従来の技術】
インクジェット記録方式は、非常に微細なノズルからインク液滴を記録部材に直接吐出、付着させて、文字や画像を得る記録方式である。この方式によれば、使用する装置が低騒音で操作性がよいという利点を有するのみならず、カラー化が容易であり、かつ記録部材として普通紙を使用することができるという利点があるため、近年広く用いられている。
【０００３】
インクジェットプリンタに使用されるインクには、水性インク、油性インク及びソリッドインクがある。水性インクは、主成分に水が使用されており、その中に染料や顔料分散体等の着色剤、及び吐出性や画質の調整剤として保湿剤、界面活性剤等が配合されている。その界面活性剤としては、ポリエチレングリコールラウリルエーテルやポリオキシエチレンノニルフェニルエーテル等が着弾精度の向上剤として使用することが提案されている（特開昭60-32866号公報、特開平4-239067号公報）。
【０００４】
しかしながら、水性インクに着弾精度を向上させるだけの量の界面活性剤を配合した場合、水性インクが紙の繊維に沿って広がってしまうという文字品位の低下や、印字濃度の低下といった欠点を招く。
【０００５】
【発明が解決しようとする課題】
本発明は、優れた吐出性を有しながら、印字濃度の低下を防ぎ、耐水性及び耐マーカー性に優れた水性インク組成物を提供することを課題とする。
【０００６】
【課題を解決するための手段】
本発明は、（Ａ）水性媒体、（Ｂ）着色剤、並びに（Ｃ）式（Ｉ）：
Ｒ1 −Ｏ−（Ｒ2 −Ｏ）m −Ｒ3               （Ｉ）
（式中、Ｒ1 及びＲ3 はそれぞれ独立して炭素数１〜８のヘテロ原子を含んでいてもよい１価の炭化水素基、Ｒ2 は炭素数２〜10の２価の炭化水素基、ｍは３〜60の数を示す）
で表される化合物及び式(II):
Ｒ4 −〔Ｏ−（Ｒ2 −Ｏ）n −Ｒ5 〕w            (II)
（式中、Ｒ2 は前記と同じ。Ｒ4 はヘテロ原子を含んでいてもよい炭素数１〜20のｗ価の炭化水素基、Ｒ5 の少なくとも１つはヘテロ原子を含んでいてもよい炭素数１〜８の１価の炭化水素基を示し、残りのＲ5 は水素原子を示す。ｎは１〜40の数、ｗは３〜10の数を示す）
で表される化合物からなる群より選ばれた少なくとも１種のポリアルキレンオキシド誘導体を含有してなり、前記ポリアルキレンオキシド誘導体の含有量が0.01〜50重量％である水性インク組成物に関する。
【０００７】
【発明の実施の形態】
（Ａ）水性媒体としては、水、水と前記ポリアルキレンオキシド誘導体以外の水溶性有機溶媒との混合物が挙げられる。水としては、一般にイオン交換水を用いることができる。前記ポリアルキレンオキシド誘導体以外の水溶性有機溶媒としては、例えば、米国特許第5,085,698 号明細書に開示されているものが挙げられる。その中では、炭素数２〜６のアルキレングリコールが好ましく、エチレングリコール及びプロピレングリコールがより好ましい。水と水溶性有機溶媒との混合物は、要求する表面張力、粘度及び印字画質に応じて適宜選択することが好ましい。好適な水と水溶性有機溶媒との混合物としては、炭素数２〜６のアルキレングリコールとイオン交換水との混合物が挙げられる。
【０００８】
水性インク組成物における水性媒体の含有量は、インクを吐出させる方法及び要求する印字画質等により限定されるものではないが、吐出安定性に影響を及ぼすインク粘度及び印字濃度の観点から、10〜99.7重量％、好ましくは50〜96重量％、更に好ましくは75〜93重量％であることが望ましい。
【０００９】
（Ｂ）着色剤としては、水に可溶な染料、自己分散性顔料、界面活性剤及び／又は水に可溶なポリマーで顔料を水性媒体に分散させた分散体に含有されている顔料（以下、「分散体に含有されている顔料」という）、水に不溶なポリマーに染料若しくは顔料を含有させたポリマー微粒子等が挙げられる。これらの中では、優れた耐水性及び耐マーカー性を印字物に付与する観点から、水に不溶なポリマーに染料又は顔料を含有させたポリマー微粒子が好ましい。
【００１０】
なお、本明細書にいう「分散体に含有されている顔料」とは、具体的には、界面活性剤及び／又は水に可溶なポリマーで顔料を水性媒体に分散させた分散体が水性インク組成物に含有されており、その分散体に含有されている顔料のことをいう。
【００１１】
水に可溶な染料としては、酸性染料、塩基性染料、直接染料及び反応性染料が挙げられる。
【００１２】
酸性染料としては、特に限定されるものではないが、例えば、C.I.アシッド・ブラック２、C.I.アシッド・ブラック52；C.I.アシッド・イエロー23；C.I.アシッド・レッド51、C.I.アシッド・レッド87、C.I.アシッド・レッド92；C.I.アシッド・ブルー１、C.I.アシッド・ブルー９、C.I.アシッド・ブルー74等が挙げられる。
【００１３】
塩基性染料としては、特に限定されるものではないが、例えば、C.I.ベーシック・イエロー２、C.I.ベーシック・イエロー11；C.I.ベーシック・レッド１、C.I.ベーシック・レッド13；C.I.ベーシック・バイオレット１、C.I.ベーシック・バイオレット３、C.I.ベーシック・バイオレット７、C.I.ベーシック・バイオレット10；C.I.ベーシック・ブルー５、C.I.ベーシック・ブルー７、C.I.ベーシック・ブルー９、C.I.ベーシック・ブルー26等が挙げられる。
【００１４】
直接染料としては、特に限定されるものではないが、例えば、C.I.ダイレクト・ブラック19等が挙げられる。
【００１５】
反応性染料としては、特に限定されるものではないが、例えば、C.I.リアクティブ・レッド180 等が挙げられる。
【００１６】
自己分散性顔料としては、顔料を水性媒体中に安定に分散させ得る官能基を直接顔料に化学結合させ、分散剤なしでも水性媒体中に安定に分散可能な顔料であればよい。その中では、キャボット(Cabot) 社から市販されているCabo-Jet200(商品名）が印字濃度を高める観点から好ましい。
【００１７】
分散体に用いられる界面活性剤としては、アニオン性界面活性剤、カチオン性界面活性剤、ノニオン性界面活性剤及び両イオン性界面活性剤が挙げられ、これら、それぞれ単独で又は２種以上を混合して用いることができる。
【００１８】
水に可溶なポリマーとしては、親水性モノマーと疎水性モノマーとを、得られるポリマーが水可溶となるように共重合させたものが挙げられる。親水性モノマーとしては、不飽和カルボン酸モノマー、不飽和スルホン酸モノマー、不飽和リン酸モノマー、不飽和アミンモノマー等の塩生成基含有モノマー及びその塩、水酸基、アシド基、オキシアルキレン基等を含むノニオン性モノマーが挙げられる。疎水性モノマーとしては、スチレン等の芳香族基を含有するモノマー、（メタ）アクリル酸の炭素数１〜30のアルキルエステルモノマー等が挙げられる。これらの中では、スチレン−（メタ）アクリル酸塩共重合体、炭素数１〜20の（メタ）アクリル酸アルキルエステル−（メタ）アクリル酸塩共重合体、スチレン−炭素数１〜20の（メタ）アクリル酸アルキルエステル−（メタ）アクリル酸塩共重合体、及びスチレン−炭素数１〜20の（メタ）アクリル酸アルキルエステル−ジメチルアミノエチル（メタ）アクリレート塩共重合体が分散安定性及び吐出安定性の観点から好ましい。
【００１９】
顔料としては、無機顔料及び有機顔料のいずれを使用することもできる。また、必要により、それらに体質顔料を併用することもできる。
【００２０】
無機顔料としては、カーボンブラック、金属酸化物、金属硫化物、金属塩化物等が挙げられ、特に黒色水性インクではカーボンブラックが好ましい。カーボンブラックとしては、ファーネスブラック、ランプブラック、アセチレンブラック、チャンネルブラック等が挙げられる。
【００２１】
有機顔料としては、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アンソラキノン顔料、キノフタロン顔料等が挙げられる。体質顔料としては、シリカ、炭酸カルシウム、タルク等が挙げられる。
【００２２】
界面活性剤及び／又は水に可溶なポリマーで顔料を水性媒体に分散させた分散体において、顔料の量は、分散安定性、吐出安定性及び印字濃度の観点から、界面活性剤及び／又は水に可溶なポリマー１００重量部に対して５０〜１００００００重量部であることが望ましい。
【００２３】
水に不溶なポリマーに染料又は顔料を含有させたポリマー微粒子は、水に不溶なポリマーに染料又は顔料を含有させることによって得られる。
【００２４】
水に不溶なポリマーとしては、ビニルポリマー、エステル系ポリマー、ウレタン系ポリマー等が挙げられる。これらポリマーの中では、ビニルポリマーが好ましい。ビニルポリマーのなかでは、
（ａ）塩生成基含有モノマーと、
（ｂ）式(III):
ＣＨ2 ＝Ｃ（Ｒ6 ）ＣＯＯ（Ｒ7 Ｏ）p Ｒ8             (III)
（式中、Ｒ6 は水素原子又は炭素数１〜５の低級アルキル基、Ｒ7 はヘテロ原子を有していてもよい炭素数１〜30の２価の炭化水素基、Ｒ8 は水素原子又はヘテロ原子を有していてもよい炭素数１〜30の１価の炭化水素基、ｐは１〜60の数を示す）
で表されるモノマーと、
（ｃ）マクロマーと、
（ｄ）前記（ａ）〜（ｃ）成分と共重合可能なモノマー
とを共重合させてなるビニルポリマーが分散安定性、吐出安定性、耐水性及び耐マーカー性の観点から好ましい。
【００２５】
（ａ）塩生成基含有モノマーとしては、カチオン性モノマー、アニオン性モノマー等が挙げられ、その例として、特開平９−286939号公報５頁７欄24行〜８欄29行に記載されているもの等が挙げられる。
【００２６】
カチオン性モノマーの代表例としては、不飽和３級アミン含有モノマー、不飽和アンモニウム塩含有モノマー等が挙げられる。これらの中では、Ｎ，Ｎ−ジメチルアミノエチル（メタ）アクリレート、Ｎ−（Ｎ’，Ｎ’−ジメチルアミノプロピル）（メタ）アクリルアミド及びビニルピロリドンが好ましい。
【００２７】
アニオン性モノマーの代表例としては、不飽和カルボン酸モノマー、不飽和スルホン酸モノマー、不飽和リン酸モノマー等が挙げられ、これらの中では、アクリル酸、メタクリル酸等の不飽和カルボン酸モノマーが好ましい。
【００２８】
（ｂ）式(III) で表されるモノマーは、本発明の水性インク組成物の吐出安定性を高め、連続印字してもヨレの発生を抑制するという優れた効果を発現するものである。
【００２９】
式(III) において、Ｒ6 は水素原子又は炭素数１〜５のアルキル基である。
Ｒ7 は、ヘテロ原子を有していてもよい炭素数１〜30の２価の炭化水素基である。ヘテロ原子としては、例えば、窒素原子、酸素原子、ハロゲン原子及び硫黄原子が挙げられる。
【００３０】
Ｒ7 の代表例としては、置換基を有していてもよい炭素数６〜30の芳香族環、置換基を有していてもよい炭素数３〜30のヘテロ環及び置換基を有していてもよい炭素数１〜30のアルキレン基が挙げられ、これらの環又は基は２種以上を組合わせたものであってもよい。置換基としては、炭素数６〜29の芳香族環、炭素数３〜29のヘテロ環、炭素数１〜29のアルキル基、ハロゲン原子、アミノ基等が挙げられる。
【００３１】
Ｒ7 の好適な例としては、炭素数１〜24の置換基を有していてもよいフェニレン基、炭素数１〜30、好ましくは炭素数１〜20の脂肪族アルキレン基、芳香族環を有する炭素数７〜30のアルキレン基及びヘテロ環を有する炭素数４〜30のアルキレン基が挙げられる。
【００３２】
また、Ｒ7 Ｏ基の好適な例としては、エチレンオキサイド基、（イソ）プロピレンオキサイド基、テトラメチレンオキサイド基、ヘプタメチレンオキサイド基、ヘキサメチレンオキサイド基及びこれらアルキレンオキサイドの１種以上の組合せからなる炭素数２〜７のアルキレンオキサイド基やフェニレンオキサイド基が挙げられる。
【００３３】
Ｒ8 は、水素原子又はヘテロ原子を有していてもよい炭素数１〜30の１価の炭化水素基である。ヘテロ原子としては、例えば、窒素原子、酸素原子及び硫黄原子が挙げられる。
【００３４】
Ｒ8 の代表例としては、置換基を有していてもよい炭素数６〜30の芳香族環、置換基を有していてもよい炭素数３〜30のヘテロ環、又は置換基を有していてもよい炭素数１〜30のアルキル基が挙げられる。置換基としては、炭素数６〜29の芳香族環、炭素数４〜29のヘテロ環、ハロゲン原子、アミノ基等が挙げられる。
【００３５】
Ｒ8 の好適な例としては、フェニル基、炭素数１〜30、好ましくは炭素数１〜20の脂肪族アルキル基、芳香族環を有する炭素数７〜30のアルキル基及びヘテロ環を有する炭素数４〜30のアルキル基が挙げられる。
【００３６】
Ｒ8 のより好適な例としては、メチル基、エチル基、（イソ）プロピル基、（イソ）ブチル基、（イソ）ペンチル基、（イソ）ヘキシル基等の炭素数１〜６のアルキル基、フェニル基等が挙げられる。
ｐは１〜60の数であるが、中でも１〜30の数が好ましい。
【００３７】
式(III) で表されるモノマーの具体例としては、メトキシポリエチレングリコール（１〜30：式(III) 中のｐの値を示す。以下同じ）（メタ）アクリレート、メトキシポリテトラメチレングリコール（１〜30）（メタ）アクリレート、エトキシポリエチレングリコール（１〜30）（メタ）アクリレート、（イソ）プロポキシポリエチレングリコール（１〜30）（メタ）アクリレート、ブトキシポリエチレングリコール（１〜30）（メタ）アクリレート、メトキシポリプロピレングリコール（１〜30）（メタ）アクリレート、メトキシ（エチレングリコール・プロピレングリコール共重合）（１〜30、その中のエチレングリコール：１〜29）（メタ）アクリレート等が挙げられ、これらはそれぞれ単独で又は２種以上を混合して使用することができる。これらの中では、メトキシポリエチレングリコール（１〜30）（メタ）アクリレートが好ましい。なお、本明細書における「（メタ）アクリレート」は、アクリレート又はメタクリレートを示す。また、「（イソ）プロポキシ」は、ｎ−プロポキシ又はイソプロポキシを示す。
【００３８】
（ｃ）マクロマーとしては、数平均分子量500 〜100000、好ましくは1000〜10000 の重合可能な不飽和基を有するモノマーであるマクロマーが挙げられる。その中では、式(IV):
Ｘ（Ｙ）q Ｓｉ（Ｒ9 ）3-r （Ｚ）r                     (IV)
（式中、Ｘは重合可能な不飽和基、Ｙは２価の結合基、Ｚは数平均分子量が500 以上の１価のシロキサンポリマーの残基、Ｒ9 は水素原子、低級アルキル基、アリール基又はアルコキシ基、ｑは０又は１、ｒは１〜３の整数を示す）
で表されるシリコーンマクロマー及び／又は片末端に重合性官能基を有するスチレン系マクロマーが好ましい。
【００３９】
マクロマーの数平均分子量は、溶媒として１mmol/Lのドデシルジメチルアミン含有クロロホルムを用いたゲルクロマトグラフィーにより、標準物質としてポリスチレンを用いて測定される。
【００４０】
シリコーンマクロマーは、インクジェットプリンターのヘッドの焦げ付きを防止する観点から、好適に使用しうるものである。
【００４１】
式(IV)で表されるシリコーンマクロマーにおいて、Ｘとしては、ＣＨ2 ＝ＣＨ−基、ＣＨ2 ＝Ｃ（ＣＨ3 ）−基等の炭素数２〜６の１価の不飽和炭化水素基が挙げられる。Ｙとしては、−ＣＯＯ−基、−ＣＯＯＣa Ｈ2a−基（ａは１〜５の整数を示す）、フェニレン基等の２価の結合基が挙げられ、−ＣＯＯＣ3 Ｈ6 −が好ましい。Ｒ9 としては、水素原子；メチル基、エチル基等の炭素数１〜５の低級アルキル基；フェニル基等の炭素数６〜20のアリール基、メトキシ基等の炭素数１〜20のアルコキシ基等が挙げられ、これらの中ではメチル基が好ましい。Ｚは、好ましくは数平均分子量500 〜5000のジメチルシロキサンポリマーの１価の残基である。ｑは０又は１であるが、好ましくは１である。ｒは１〜３の整数であるが、好ましくは１である。
【００４２】
シリコーンマクロマーの代表例としては、式（I-1):
CH2 =CR10-COOC3H6-[Si(R11)2-O] b-Si(R11)3         （I-1)
（式中、Ｒ10は水素原子又はメチル基、Ｒ11はそれぞれ独立して水素原子又は炭素数１〜５の低級アルキル基、ｂは５〜60の数を示す）で表されるシリコーンマクロマー、式（I-2):
CH2 =CR10-COO-[Si(R11)2-O] b-Si(R11)3             （I-2)
（式中、Ｒ10、Ｒ11及びｂは前記と同じ）で表されるシリコーンマクロマー、式（I-3):
CH2 =CR10-Ph-[Si(R11)2-O] b -Si(R11)3             （I-3)
（式中、Ｐｈはフェニレン基、Ｒ10、Ｒ11及びｂは前記と同じ）で表されるシリコーンマクロマー、式（I-4):
CH2 =CR10-COOC3H6-Si(OE)3                         （I-4)
〔式中、Ｒ10は前記と同じ。Ｅは式： -[Si(R10)2O] c -Si(R10)3 基（Ｒ10は前記と同じ。ｃは５〜65の数を示す）を示す〕
で表されるシリコーンマクロマー等が挙げられる。
【００４３】
これらの中では、式（I-1)で表されるシリコーンマクロマーが好ましく、特に、式（I-1a):
CH2=C(CH3)-COOC3H6-[Si(CH3)2-O] d -CH3            （I-1a)
（式中、ｄは８〜40の数を示す）
で表されるシリコーンマクロマーが好ましい。その例として、ＦＭ−0711（チッソ（株）製、商品名）等が挙げられる。
【００４４】
スチレン系マクロマーは、ビニルポリマーに顔料を十分に含有させる観点から、好適に使用しうるものである。
【００４５】
スチレン系マクロマーとしては、片末端に重合性官能基を有するスチレン単独重合体又はスチレンと他のモノマーとの共重合体が挙げられる。これらの中では、片末端に重合性官能基としてアクリロイルオキシ基又はメタクリロイルオキシ基を有するものが好ましい。前記共重合体におけるスチレン含量は、顔料が十分にビニルポリマーに含有されるようにする観点から、60重量％以上、好ましくは70重量％以上であることが望ましい。前記他のモノマーとしては、アクリロニトリル等が挙げられる。
【００４６】
（ｄ）前記（ａ）〜（ｃ）成分と共重合可能なモノマーとしては、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、ベンジル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等の（メタ）アクリル酸エステル類；スチレン、ビニルトルエン、２−メチルスチレン、クロロスチレン等のスチレン系モノマー等が挙げられ、これらは、それぞれ単独で又は２種以上を混合して用いることができる。なお、前記（イソ又はターシャリー）及び（イソ）は、これらの基が存在している場合とそうでない場合の双方を意味し、これらの基が存在していない場合には、ノルマルを示す。
【００４７】
なお、前記（ｄ）成分は、印字濃度及び耐マーカー性向上の観点から、スチレン系モノマーを含んでいることが好ましい。スチレン系モノマーとしては、スチレン及び２−メチルスチレンが好ましく、これら単独で用いてもよく、併用してもよい。この場合、（ｄ）成分におけるスチレン系モノマーの含有量は、印字濃度及び耐マーカー性向上の観点から、10〜100 重量％、好ましくは40〜100 重量％であることが望ましい。
【００４８】
ビニルポリマーにおける（ａ）塩生成基含有モノマーの含量は、得られる分散体の分散安定性の観点から、１〜40重量％、好ましくは２〜40重量％が望ましい。
【００４９】
ビニルポリマーにおける（ｂ）式(III) で表されるモノマーの含量は、吐出安定性及び分散安定性の観点から、５〜50重量％、好ましくは10〜40重量％であることが望ましい。
【００５０】
ビニルポリマーにおける（ｃ）マクロマーの含量は、インクジェットプリンターのヒーター面の焦げ付きを抑制する観点及び安定性の観点から、１〜25重量％、好ましくは５〜20重量％が望ましい。
【００５１】
ビニルポリマーにおける（ｄ）前記（ａ）〜（ｃ）成分と共重合可能なモノマーの含量は、インクジェットプリンターのヒーター面の焦げ付きを抑制する観点及び安定性の観点から、５〜93重量％、好ましくは10〜80重量％が望ましい。なお、スチレン系モノマーを含む場合、ビニルポリマーにおける前記（ｄ）成分の含量は、10〜60重量％が好ましい。
【００５２】
また、ビニルポリマーにおける（ａ）塩生成基含有モノマーと（ｂ）式(III) で表されるモノマーとの合計含量は、水中での分散安定性及び吐出安定性の観点から、６〜75重量％が好ましい。
【００５３】
ビニルポリマーは、塊状重合法、溶液重合法、懸濁重合法、乳化重合法等の公知の重合法により、モノマー混合物を共重合させることによって製造される。これらの重合法の中では、溶液重合法が好ましい。
【００５４】
溶液重合法で用いる溶媒としては極性有機溶媒が好ましく、水混和性有機溶媒を水と混合して用いることもできる。有機溶媒としては、例えば、メタノール、エタノール、プロパノール等の炭素数１〜３の脂肪族アルコール；アセトン、メチルエチルケトン等のケトン類；酢酸エチル等のエステル類等が挙げられる。これらの中では、メタノール、エタノール、アセトン、メチルエチルケトン又はこれらと水との混合液が好ましい。
【００５５】
なお、重合の際には、ラジカル重合開始剤を用いることができる。ラジカル重合開始剤としては、２, ２' −アゾビスイソブチロニトリル、２, ２' −アゾビス（２, ４−ジメチルバレロニトリル）、ジメチル−２, ２' −アゾビスブチレート、２, ２' −アゾビス（２−メチルブチロニトリル）、１, １' −アゾビス（１−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００５６】
重合開始剤の量は、モノマー混合物に対して0.001 〜５モル％、特に0.01〜２モル％であることが好ましい。
【００５７】
ビニルポリマーの重量平均分子量は、3000〜100000であることが、印刷後の耐水性、耐マーカー性及び分散安定性の点から好ましい。
【００５８】
水に不溶なポリマーに染料又は顔料を含有させたポリマー微粒子に用いられる染料としては、疎水性染料を好適に使用することができる。
【００５９】
疎水性染料は、水に不溶のポリマー微粒子中に含有させることができる染料であれば特に制限されない。その例としては、油性染料、分散染料、塩基性染料等が挙げられる。これらの中では、油性染料及び分散染料がポリマー微粒子中に良好に含有させることができることから好ましい。
【００６０】
油性染料としては、特に限定されるものではないが、例えば、C.I.ソルベント・ブラック３、７、27、29、34；C.I.ソルベント・イエロー14、16、29、56、82；C.I.ソルベント・レッド１、３、８、18、24、27、43、51、72、73；C.I.ソルベント・バイオレット 3；C.I.ソルベント・ブルー２、11、70；C.I.ソルベント・グリーン３、７；C.I.ソルベント・オレンジ２等が挙げられる。
【００６１】
分散染料としては、特に限定されるものではないが、好ましい例としては、C.I.ディスパーズ・イエロー５、42、54、64、79、82、83、93、99、100 、119 、122 、124 、126 、160 、184:1 、186 、198 、199 、204 、224 、237 ；C.I.ディスパーズ・オレンジ13、29、31:1、33、49、54、55、66、73、118 、119 、163 ；C.I.ディスパーズ・レッド54、60、72、73、86、88、91、93、111 、126 、127 、134 、135 、143 、145 、152 、153 、154 、159 、164 、167:1 、177 、181 、204 、206 、207 、221 、239 、240 、258 、277 、278 、283 、311 、323 、343 、348 、356 、362 ；C.I.ディスパーズ・バイオレット33；C.I.ディスパーズ・ブルー56、60、73、87、113 、128 、143 、148 、154 、158 、165 、165:1 、165:2 、176 、183 、185 、197 、198 、201 、214 、224 、225 、257 、266 、267 、287 、354 、358 、365 、368 ；C.I.ディスパーズ・グリーン6:1 、９等が挙げられる。
【００６２】
疎水性染料は、後述する水に不溶なポリマー微粒子中に効率的に封入させる観点から、有機溶媒に２ｇ／Ｌ以上、好ましくは20〜500 ｇ／Ｌ溶解しうるものであることが望ましい。
【００６３】
疎水性染料を含有するポリマー微粒子は、乳化法によって製造することができる。例えば、ポリマー及び疎水性染料を有機溶媒に溶解させ、必要に応じて中和剤を加えてポリマー中の塩生成基をイオン化し、これに水を添加した後、必要に応じて超音波乳化機を用いて乳化を行ない、その有機溶媒を留去して水性に転相することによって得ることができる。
【００６４】
水に不溶なポリマーに染料又は顔料を含有させたポリマー微粒子に用いられる顔料としては、分散体に含有されている顔料と同様のものを使用することができる。
【００６５】
染料又は顔料を含有させたポリマー微粒子を得る方法としては、ポリマーを有機溶媒に溶解させ、染料又は顔料、水、中和剤及び必要に応じ界面活性剤を加えて混練し、ペーストとした後、該ペーストを必要に応じて水で希釈し、有機溶媒を留去して水性にする方法が好ましい。ポリマー微粒子は、水分散体として得られ、該水分散体の形態でインクに配合することができる。
【００６６】
ポリマー微粒子中の染料又は顔料の量は、印字濃度やポリマー微粒子への含有のさせやすさの観点から、ポリマーの固形分100 重量部に対して20〜400 重量部が好ましく、更に好ましくは40〜300 重量部である。また、水性インク中の疎水性染料又は顔料の含有量は、印字濃度や吐出安定性の観点から１〜30重量％が好ましく、３〜15重量％が更に好ましい。
【００６７】
ポリマー微粒子の粒径は、分散安定性の観点から、0.01〜0.5 μｍであることが好ましい。
【００６８】
水性インク組成物における（Ｂ）着色剤の含有量は、十分な印字濃度が得られるのであればよく、特に限定がない。通常、該含有量は、十分な印字濃度と耐乾燥性を付与する観点から、0.2 〜30重量％、好ましくは２〜20重量％、更に好ましくは４〜10重量％であることが望ましい。
【００６９】
本発明の水性インク組成物には、（Ｃ）式（Ｉ）で表される化合物及び式(II)で表される化合物からなる群より選ばれた少なくとも１種のポリアルキレンオキシド誘導体が含有されている点に、１つの大きな特徴がある。前記（Ｃ）ポリアルキレンオキシド誘導体は、水性インク組成物の吐出性を向上させ、かつ高い印字濃度を発現させるという優れた性質を発現する化合物である。
【００７０】
式（Ｉ）で表される化合物において、Ｒ1 及びＲ3 は、それぞれ独立してヘテロ原子を含んでいてもよい炭素数１〜８の１価の炭化水素基である。ヘテロ原子を含んでいてもよい炭素数１〜８の１価の炭化水素基としては、ヘテロ原子を含んでいてもよい炭素数１〜８の１価の飽和又は不飽和の炭化水素基であればよく、好ましくはメチル基、エチル基、プロピル基、ブチル基、ペンチル基、ヘキシル基又はフェニル基である。これらの中では、メチル基又はエチル基が、水性インク組成物の吐出性を向上させ、良好な印字濃度を維持する観点から好ましい。
【００７１】
Ｒ2 は、炭素数２〜10の２価の炭化水素基である。炭素数２〜10の２価の炭化水素基としては、エチレン基、（イソ）プロピレン基、（イソ）ブチレン基、（イソ）ペンテン基、（イソ）ヘキセン基、（イソ）ヘプテン基、（イソ）オクテン基等が挙げられる。これらの基の中では、エチレン基、（イソ）プロピレン基、（イソ）ブチレン基、エチレン基と（イソ）プロピレン基との併存、エチレン基と（イソ）ブチレン基との併存が好ましい。
【００７２】
ｍは３〜60の数である。その中では、ｍは４〜20の数であることが吐出安定性及び印字濃度の観点から好ましい。
【００７３】
式（Ｉ）において、−（Ｒ2 −Ｏ）m −で表されるポリアルキレンオキサイド基としては、重合度が３〜60のポリエチレンオキサイド、エチレンオキサイド−プロピレンオキサイド共重合体、エチレンオキサイド−テトラメチレンオキサイド共重合体、炭素数３〜10のアルキレングリコールのエチレンオキサイド付加物（重合度＝３〜60）、フェニレングリコールのエチレンオキサイド付加物（重合度＝３〜60）、炭素数３〜10のアルキレングリコールのエチレンオキサイド- プロピレンオキサイド付加共重合体（重合度＝３〜60）、フェニレングリコールのエチレンオキサイド−プロピレンオキサイド付加共重合体（重合度＝３〜60）等が挙げられる。これらの中では、吐出性の観点から、重合度が10〜30のポリエチレンオキサイド、エチレンオキサイド−プロピレンオキサイド共重合体、炭素数３〜10のアルキレングリコールのエチレンオキサイド付加物（重合度＝10〜30）及びフェニレングリコールのエチレンオキサイド付加物（重合度＝10〜30）が好ましく、エチレンオキサイド−プロピレンオキサイド共重合体、炭素数３〜10のアルキレングリコールのエチレンオキサイド付加物（重合度＝10〜30）及びフェニレングリコールのエチレンオキサイド付加物（重合度＝10〜30）がより好ましい。
【００７４】
式(II)で表される化合物は、3 〜10価の水酸基を有する多価アルコールにアルキレンオキサイドの所定量を付加し、その末端基のうち少なくとも１つの基をヘテロ原子を含んでいてもよい炭素数１〜８の１価の炭化水素基でエーテル化したポリアルキレンオキサイドが挙げられる。
【００７５】
3 〜10価の水酸基を有する多価アルコールとしては、グリセリン、ジグリセリン、トリグリセリン、テトラグリセリン、ペンタグリセリン、トリメチロールエタン、トリメチロールプロパン、1,2,6-ヘキサントリオール、ペンタエリスルトール、エリスリトール、キシリトール、キシロース、ソルビトール、ソルビタン、リボース、マンニトール、マンニタン、マルチトール、ラクチノール、パラチニット、マルチトリイトール、マルチテトライトール、ラクチュロース、ラフィノース、ケストース、ニストース、フラクトシルニストース、α―メチルグルコシド、シクロデキストリン等が挙げられる。これらの中では、水性インク組成物の吐出性を向上させる観点から、グリセリン、ジグリセリン、トリメチロールエタン、トリメチロールプロパン、ペンタエリスリトール、α- メチルグルコシド及びソルビトールが好ましい。
【００７６】
Ｒ5 の少なくとも１つはヘテロ原子を含んでいてもよい炭素数１〜８の１価の炭化水素基であり、残りのＲ5 は水素原子である。Ｒ5 は、好ましくはメチル基、エチル基、（イソ）プロピル基、（イソ）ブチル基、（イソ）ペンチル基、（イソ）ヘキシル基又はフェニル基である。これらの中では、メチル基又はエチル基が水性インク組成物の吐出性の向上及び印字濃度の維持・向上の観点から、より好ましい。
【００７７】
式(II)で表される化合物において、Ｒ2 は、式（Ｉ）におけるＲ2 と同様である。
【００７８】
式(II)で表される化合物における−（Ｒ2 −Ｏ）n −で表されるポリアルキレンオキサイド基としては、総付加モル数が３〜400 のポリエチレンオキサイド、ポリプロピレンオキサイド、エチレンオキサイド−プロピレンオキサイド共重合体、エチレンオキサイド−テトラメチレンオキサイド共重合体等が挙げられる。これらの中では、総付加モル数が５〜100 、好ましくは10〜50であるポリエチレンオキサイド及びエチレンオキサイド−プロピレンオキサイド共重合体が、水性インク組成物の吐出性を向上させ、良好な印字濃度を維持する観点から望ましい。
【００７９】
ポリアルキレンオキシド誘導体の表面張力は、吐出性及び印字品位の観点から50〜70mN/m以上であることが好ましく、55〜65mN/mであることが更に好ましい。
【００８０】
なお、本明細書でいう表面張力は、ポリアルキレンオキシド誘導体をイオン交換水で濃度が10重量％となるように調製した水溶液を25℃で協和界面科学（株）製、商品名：CBVP-Zの表面張力計を用いて測定したときの値である。
【００８１】
水性インク組成物におけるポリアルキレンオキシド誘導体の含有量は、吐出性及び印字濃度を高める観点から、0.01〜50重量％であることが好ましく、吐出性及び印字濃度を著しく向上させる観点から、２〜30重量％であることがより好ましく、３〜15重量％であることが更に好ましい。
【００８２】
なお、本発明の水性インク組成物には、各種添加剤、例えば、多価アルコール類等の湿潤剤、分散剤、消泡剤、防黴剤、キレート剤、ｐＨ調整剤等を添加することができる。
【００８３】
【実施例】
調製例１〔カーボンブラック含有ポリマー微粒子の調製〕
(1) 水に不溶なポリマーの調製
(1-1) アニオン性ポリマー溶液の調製
機械式攪拌機、温度計、窒素ガス導入管、還流管及び滴下漏斗を備えた１Ｌ容のフラスコ内を十分に窒素ガス置換した後、スチレン11.2g 、アクリル酸2.8g、ラウリルメタクリレート12.0g 、メトキシポリエチレングリコール(n=9) メタクリレート4.0g、スチレンマクロマー〔東亜合成（株）製、商品名：AS-6〕4.0g及びメルカプトエタノール0.4gを仕込み、65℃に昇温した。
【００８４】
次に、スチレン100.8g、アクリル酸25.2g 、ラウリルメタクリレート108.0g、メトキシポリエチレングリコール(n=9) メタクリレート36.0g 、ヒドロキシエチルメタクリレート60.0g 、スチレンマクロマー〔東亜合成（株）製、商品名：AS-6〕36.0g 、メルカプトエタノール3.6g、アゾビスジメチルバレロニトリル2.4g及びメチルエチルケトン18g の混合溶液を2.5 時間かけてフラスコ内に滴下した。
【００８５】
滴下終了後、アゾビスジメチルバレロニトリル0.8g及びメチルエチルケトン18g の混合溶液を0.5 時間かけてフラスコ内に滴下した。65℃で１時間熟成した後、アゾビスジメチルバレロニトリル0.8gを添加し、更に１時間熟成した。
【００８６】
反応終了後、フラスコ内に、メチルエチルケトン364gを添加し、濃度が50％のアニオン性ポリマー溶液800gを得た。
【００８７】
得られた共重合体溶液の一部を、減圧下、１０５℃で２時間乾燥させ、溶媒を除去することによってアニオン性ポリマーを単離し、標準物質としてポリスチレン、溶媒としてテトラヒドロフランを用いたゲルパーミエーションクロマトグラフィーにより重量平均分子量を測定したところ、28000 であった。
【００８８】
(1-2) カチオン性ポリマー溶液の調製
機械式攪拌機、温度計、窒素ガス導入管、還流管及び滴下漏斗を備えた１Ｌ容のフラスコ内を十分に窒素ガス置換した後、スチレン50.0g 、ラウリルメタクリレート12.0g 、N,N-ジメチルアミノエチルメタクリレート40.0g 、メトキシポリエチレングリコール（n=4)メタクリレート60.0g 、スチレンマクロマー〔東亜合成（株）製、商品名：AS-6〕20.0g 及びメルカプトエタノール0.8gを仕込み、65℃に昇温した。
【００８９】
次に、スチレン40.0g 、ラウリルメタクリレート20.0g 、N,N-ジメチルアミノエチルメタクリレート 60.0g、メトキシポリエチレングリコール(n=4) メタクリレート70.0g 、スチレンマクロマー〔東亜合成（株）製、商品名：AS-6〕20.0g 、メルカプトエタノール7.2g、アゾビスジメチルバレロニトリル2.4g及びメチルエチルケトン18g の混合溶液を2.5 時間かけてフラスコ内に滴下した。
【００９０】
滴下終了後、アゾビスジメチルバレロニトリル0.8g及びメチルエチルケトン18g の混合溶液を0.5 時間かけてフラスコ内に滴下した。65℃で１時間熟成した後、アゾビスジメチルバレロニトリル0.8gを添加し、更に１時間熟成した。
【００９１】
反応終了後、フラスコ内に、メチルエチルケトン364gを添加し、濃度が50％のカチオン性ポリマー溶液800gを得た。
【００９２】
得られた共重合体溶液の一部を、減圧下、105 ℃で２時間乾燥させ、溶媒を除去することによってカチオン性ポリマーを単離し、標準物質としてポリスチレン、溶媒としてテトラヒドロフランを用いたゲルパーミエーションクロマトグラフィーにより重量平均分子量を測定したところ、15000 であった。
【００９３】
(2) カーボンブラック含有ポリマー微粒子の調製
(2-1) アニオン性カーボンブラック含有ポリマー微粒子の調製
前記(1-1) で得られたポリマー溶液28g 、カーボンブラック〔キャボット(Cabot）社製、商品名：Monarch880〕20g 、1mol/Lの水酸化カリウム水溶液13.6g 、メチルエチルケトン20g 及びイオン交換水30g を十分に攪拌した後、3 本ロールミル〔（株）ノリタケカンパニー製、商品名：NR-84A〕を用いて20回混練した。
【００９４】
得られたペーストをイオン交換水200gに投入し、十分に攪拌した後、エパポレーターを用いてメチルエチルケトン及び水を留去し、固形分量が20.0重量％のアニオン性カーボンブラック含有ポリマー微粒子の水分散体160gを得た。ポリマー微粒子の平均粒径は、コールターカウンターN4（コールター社製、商品名）を用いて測定した結果、110nm であった。
【００９５】
(2-2) カチオン性カーボンブラック含有ポリマー微粒子の調製
前記(1-2) で得られたポリマー溶液28g 、カーボンブラック〔キャボット(Cabot）社製、商品名：Monarch880〕16g 、1mol/Lの酢酸水溶液11.1g 、メチルエチルケトン20g 及びイオン交換水30g を十分に攪拌した後、3 本ロールミル〔（株）ノリタケカンパニー製、商品名：NR-84A〕を用いて20回混練した。
【００９６】
得られたペーストをイオン交換水200gに投入し、十分に攪拌した後、エパポレーターを用いてメチルエチルケトン及び水を留去し、固形分量が20.0重量％のカチオン性カーボンブラック含有ポリマー微粒子の水分散体160gを得た。ポリマー微粒子の平均粒径は、コールターカウンターN4（コールター社製、商品名）を用いて測定した結果、138nm であった。
【００９７】
調製例２〔オイルブラック含有ポリマー微粒子の調製〕
調製例１の(1-1) で得られたアニオン性ポリマー溶液28ｇに、メチルエチルケトン20g 及びオイルブラック860 〔オリエント（株）製疎水性染料、商品名〕10g を加え、完全に溶解させ、その中に1mol/Lの水酸化カリウム水溶液13.6g 、を加えてポリマーの塩生成基を中和し、これにイオン交換水200gを加え、攪拌した後、マイクロフルイダイザー（マイクロフルイダイザー社製、商品名）を用いて、30分間乳化した。
【００９８】
得られた乳化物から減圧下、６０℃で有機溶媒を除去し、更に水を除去することにより濃縮し、固形分濃度が２０重量％のオイルブラック含有ポリマー粒子の水分散体を得た。ポリマー微粒子の平均粒径は、コールターカウンターN4（コールター社製、商品名）を用いて測定した結果、82nmであった。
【００９９】
実施例１〜４及び比較例１〜２〔インクジェット記録用水性インクの製造〕（但し、実施例１は参考例である）
2-ピロリドン10g 、グリセリン４g 、ポリアルキレンオキシド誘導体として表１に示す化合物8g、イソプロパノール1g及びイオン交換水47g を混合した後、得られた混合液に、調製例１の(2-1) で得られたアニオン性カーボンブラック含有ポリマー微粒子の水分散体30g を攪拌しながら添加した。得られた混合物を平均孔径が0.8 μm のメンブレンフィルター〔富士写真フィルム（株）製、商品名：ディスクカプセルCALC80〕で濾過し、水性インクを得た。
【０１００】
【表１】
0004450971.tif 000002
【０１０１】
実施例５〜７
2-ピロリドン10g 、グリセリン４g 、ポリアルキレンオキシド誘導体として表２に示す化合物4g、イソプロパノール1g及びイオン交換水51g を混合した後、得られた混合液に、調製例２の(2-2) で得られたカチオン性カーボンブラック含有ポリマー微粒子の水分散体30g を攪拌しながら添加した。得られた混合物を平均孔径が0.8 μm のメンブレンフィルター〔富士写真フィルム（株）製、商品名：ディスクカプセルCALC80〕で濾過し、水性インクを得た。
【０１０２】
実施例８（参考例）
実施例１において、カーボンブラック含有ポリマー微粒子の水分散体30g の代わりに、調製例２で調製したオイルブラック含有ポリマー微粒子の水分散体30ｇを用いた他は、実施例１と同様にしてインクを得た。
【０１０３】
実施例９（参考例）
実施例１において、カチオン性カーボンブラック含有ポリマー微粒子の水分散体30g の代わりに、自己分散型カーボンブラックの水分散体〔キャボット社製、商品名：Cabo-Jet 200、20% 濃度〕10g 、調製例２で調製したオイルブラック含有ポリマー微粒子の水分散体20g を用いた他は、実施例１と同様にしてインクを得た。
【０１０４】
【表２】
0004450971.tif 000003
【０１０５】
次に、各実施例及び各比較例で得られた水性インクの性能として、印字濃度、印字性（吐出安定性）、耐水性及び耐マーカー性を以下の方法に基づいて調べた。その結果を表３に示す。
【０１０６】
〔印字濃度〕
インクジェットプリンター〔ヒューレット・パッカード（Hewlett-Packard ）社製、商品名：Desk Jet720C〕にインクを充填した後、普通紙〔ゼロックス（Xerox)社、商品名： 4024 DP 20lb.Paper 〕に印字を行い、この印字物を25℃で３時間乾燥させた後、マクベス濃度計〔マクベス社製、商品名：RD918 〕を用いて印字濃度を測定した。
【０１０７】
〔印字性（吐出安定性）〕
前記〔印字濃度〕を調べる際に使用したプリンター及び普通紙を用い、連続印刷により、A4ベタ印字10枚を作製した後、文書、ベタパターン及び罫線を含むテスト文書を印字し、印字性（吐出安定性）を評価した。その評価基準は、以下のとおりである。
【０１０８】
（評価基準）
◎：シャープでハッキリとした文字、均一なベタ印刷、及びよれのない罫線印刷の３項目をいずれも満足する場合
○：シャープでハッキリとした文字、均一なベタ印刷、及びよれのない罫線印刷の３項目をいずれもほぼ満足する場合
△：シャープでハッキリとした文字、均一なベタ印刷、及びよれのない罫線印刷のうち、１項目を満足しない場合
×：シャープでハッキリとした文字、均一なベタ印刷、及びよれのない罫線印刷のうち、２項目以上を満足しない場合
【０１０９】
〔耐水性〕
前記〔印字濃度〕を調べる際に使用したプリンター及び普通紙を用い、ベタ印字を行ない、25℃で１時間乾燥させた試料の特定の印字個所の印字濃度を測定後、静水中に10秒間浸漬し、そのまま引き上げた。25℃で24時間自然乾燥させた後、浸漬前と同じ個所の印字濃度を測定し、浸漬前の印字濃度に対する浸漬後の印字濃度の残存率を式：
〔残存率〕＝〔浸漬後の印字濃度〕／〔浸漬前の印字濃度〕×100
に従って求め、以下の評価基準に基づいて耐水性を評価した。
【０１１０】
（評価基準）
◎：残存率95％以上
○：残存率90％以上95％未満
△：残存率70％以上90％未満
×：残存率70％未満
【０１１１】
〔耐マーカー性〕
前記〔印字濃度〕を調べる際に使用したプリンター及び普通紙を用い、テキサス印字を行ない、25℃で６時間経過後、市販の水性蛍光ペン〔（株）製パイロット製、商品名：Spotliter 〕でなぞったときの印字サンプルの汚れ度合いを目視により観察し、以下の評価基準に基づいて評価した。
【０１１２】
（評価基準）
◎：蛍光ペンでなぞっても尾引き等汚れがない。
○：蛍光ペンでなぞると尾引きするが、実用上問題がないレベル。
×：蛍光ペンでなぞると尾引きが発生し、汚れがひどい。
【０１１３】
【表３】
0004450971.tif 000004
【０１１４】
表３に示された結果から、実施例１〜９で得られた水性インク組成物は、比較例１〜２で得られた水性インク組成物と対比して、印字濃度及び印字性に優れ、染料又は顔料を水に不溶なポリマーに含有させた着色剤を用いた場合には、耐水性及び耐マーカー性がより一層向上することがわかる。
【０１１５】
【発明の効果】
本発明の水性インク組成物は、優れた吐出性を有しながら、印字濃度の低下を防ぎ、耐水性及び耐マーカー性に優れたものである。